본 발명 의 도 7 에 나타낸 실시 예 24 , 실시 예 21 , 비 교예 50 및 실시 예 23 은 Ti 의 첨가량 을 중량 비로 4 . 8 ~ 5 . 4 % 범위 로 변화 시킨 경우 로서 , 첨가량 증대 에 따라 Ms 는 전술 한 Al 및 Cu 와 유사 하 게 약간 감소 하 지만 , Mr 과 Hc 는 크 게 증가 함 을 알 수 있 다 . 이러 한 자기 적 특성 변화 는 전술 한 Cu 의 첨가량 과 연동 되 며 , Hc 가 상승 함 과 동시 에 Mr 도 크 게 증가 하 므로 Hc 의 값 을 500 Oe 이하 로 얻 기 위해서 는 중량 비로 4 ~ 6 . 5 % 로 제한 하 는 것 이 바람직 하 다 .